(57)【要約】【課題】架橋反応性が高く、耐熱性、圧縮永久歪特性および耐アルカリ性に優れた架橋物が得られるエラストマー組成物を提供する。【解決手段】ヨウ素原子を有すると共に、テトラフルオロエチレンに基づく構成単位およびプロピレンに基づく構成単位を有する含フッ素弾性共重合体（ａ）と、水素原子の含有量が０．１質量％以下のパーフルオロエラストマー（ｂ）とを含有し、前記含フッ素弾性共重合体（ａ）と前記パーフルオロエラストマー（ｂ）との質量比［（ａ）／（ｂ）］が１／９９〜９９／１であるエラストマー組成物。【選択図】なし【特許請求の範囲】
【請求項１】
ヨウ素原子を有すると共に、テトラフルオロエチレンに基づく構成単位およびプロピレンに基づく構成単位を有する含フッ素弾性共重合体（ａ）と、水素原子の含有量が０．１質量％以下のパーフルオロエラストマー（ｂ）とを含有し、
前記含フッ素弾性共重合体（ａ）と前記パーフルオロエラストマー（ｂ）との質量比［（ａ）／（ｂ）］が１／９９〜９９／１であるエラストマー組成物。
【請求項２】
前記パーフルオロエラストマー（ｂ）が、テトラフルオロエチレンに基づく構成単位およびＣＦ２＝ＣＦ−Ｏ−Ｒｆ（式中、Ｒｆはエーテル性酸素原子を有してもよい炭素原子数１〜２０のパーフルオロアルキル基である。）に基づく構成単位を有する請求項１に記載のエラストマー組成物。
【請求項３】
ヨウ素原子を有すると共に、テトラフルオロエチレンに基づく構成単位およびプロピレンに基づく構成単位を有する含フッ素弾性共重合体（ａ）と、ヘキサフルオロプロピレンに基づく構成単位およびフッ化ビニリデンに基づく構成単位を有する含フッ素弾性共重合体（ｃ）（ただし含フッ素弾性共重合体（ａ）を除く）とを含有し、
前記含フッ素弾性共重合体（ａ）と前記含フッ素弾性共重合体（ｃ）との質量比［（ａ）／（ｃ）］が１／９９〜９９／１であるエラストマー組成物。
【請求項４】
前記含フッ素弾性共重合体（ａ）が、下記式（Ｉ）、（ＩＩ）または（ＩＩＩ）で表される単量体からなる群から選ばれる少なくとも１種の単量体に基づく構成単位をさらに有する請求項１〜３のいずれか一項に記載のエラストマー組成物。
ＣＲ１Ｒ２＝ＣＲ３−Ｒ４−ＣＲ５＝ＣＲ６Ｒ７  ・・・（Ｉ）
ＣＲ８Ｒ９＝ＣＲ１０−ＯＣＯ−Ｒ１１−ＣＯＯ−ＣＲ１２＝ＣＲ１３Ｒ１４・・・（ＩＩ）
ＣＲ１５Ｒ１６＝ＣＲ１７ＣＯＯＣＨ＝ＣＨ２        ・・・（ＩＩＩ）
（式中、Ｒ１、Ｒ２、Ｒ３、Ｒ５、Ｒ６、Ｒ７、Ｒ８、Ｒ９、Ｒ１０、Ｒ１２、Ｒ１３、Ｒ１４およびＲ１７はそれぞれ独立に、水素原子、フッ素原子またはメチル基を示し、Ｒ４およびＲ１１はそれぞれ独立に、エーテル性酸素原子を含んでもよい炭素原子数１〜１０のアルキレン基、またはエーテル性酸素原子を含んでもよい炭素原子数１〜１０のフルオロアルキレン基を示し、Ｒ１５およびＲ１６はそれぞれ独立に、水素原子、またはエーテル性酸素原子を含んでもよい炭素原子数１〜１０のアルキル基を示す。）
【発明の詳細な説明】
【技術分野】
【０００１】
本発明は、エラストマー組成物に関する。
【背景技術】
【０００２】
含フッ素弾性共重合体は、耐熱性、耐薬品性、耐油性、耐候性等の特性に優れることから、炭化水素系重合体が耐えられないような過酷な環境下での使用に適している。
含フッ素弾性共重合体としては、例えば、フッ化ビニリデン／ヘキサフルオロプロピレン系共重合体（ＦＫＭ）、テトラフルオロエチレン／プロピレン系共重合体（ＦＥＰＭ）、テトラフルオロエチレン／パーフルオロ（アルキルビニルエーテル）系共重合体（ＦＦＫＭ）等が知られている。
含フッ素弾性共重合体の機械的物性（強度、伸度、圧縮永久歪特性等）を向上させるため、含フッ素弾性共重合体を架橋させ、架橋物とすることが行われている。
【０００３】
しかし、一般に含フッ素弾性共重合体は架橋反応性に乏しく、特にテトラフルオロエチレン／パーフルオロ（アルキルビニルエーテル）系共重合体等のパーフルオロエラストマーの架橋反応性は低い。また、フッ化ビニリデン／ヘキサフルオロプロピレン系共重合体の架橋物は、耐アルカリ性が充分ではない。テトラフルオロエチレン／プロピレン系共重合体は、耐熱性、低温特性が充分ではない。
【０００４】
特許文献１には、テトラフルオロエチレン／プロピレン系共重合体と、テトラフルオロエチレン／パーフルオロ（アルキルビニルエーテル）系共重合体等のパーフルオロエラストマーとを含む含フッ素エラストマー組成物が提案されている。該含フッ素エラストマー組成物は架橋反応性に優れ、その架橋物の耐熱性、圧縮永久歪特性等が優れるとされている。
特許文献２〜３には、ヨウ素原子を有する特定の連鎖移動剤の存在下で重合を行い、分子鎖末端にヨウ素原子を含有させたテトラフルオロエチレン／プロピレン系共重合体が提案されている。該テトラフルオロエチレン／プロピレン系共重合体は、架橋反応性に優れ、その架橋物の耐熱性、耐薬品性、圧縮永久歪特性等が優れるとされている。
【先行技術文献】
【特許文献】
【０００５】
【特許文献１】国際公開第２００７／１１９８３４号
【特許文献２】国際公開第２００９／１１９２０２号
【特許文献３】国際公開第２０１０／０５３０５６号
【発明の概要】
【発明が解決しようとする課題】
【０００６】
特許文献１の技術では、耐アルカリ性、特に高温条件下での耐アルカリ性は充分ではない。
特許文献２の技術では、低温特性は依然として充分ではない。
【０００７】
よって本発明の第一の目的は、架橋反応性が高く、耐熱性、圧縮永久歪特性および耐アルカリ性に優れた架橋物が得られるエラストマー組成物を提供することにある。
本発明の第二の目的は、低温特性および耐アルカリ性に優れた架橋物が得られるエラストマー組成物を提供することにある。
【課題を解決するための手段】
【０００８】
上記の目的を達成するために、本発明は以下の構成を採用した。
［１］ヨウ素原子を有すると共に、テトラフルオロエチレンに基づく構成単位およびプロピレンに基づく構成単位を有する含フッ素弾性共重合体（ａ）と、水素原子の含有量が０．１質量％以下のパーフルオロエラストマー（ｂ）とを含有し、
前記含フッ素弾性共重合体（ａ）と前記パーフルオロエラストマー（ｂ）との質量比［（ａ）／（ｂ）］が１／９９〜９９／１であるエラストマー組成物。
［２］前記パーフルオロエラストマー（ｂ）が、テトラフルオロエチレンに基づく構成単位およびＣＦ２＝ＣＦ−Ｏ−Ｒｆ（式中、Ｒｆはエーテル性酸素原子を有してもよい炭素原子数１〜２０のパーフルオロアルキル基である。）に基づく構成単位を有する［１］に記載のエラストマー組成物。
［３］ヨウ素原子を有すると共に、テトラフルオロエチレンに基づく構成単位およびプロピレンに基づく構成単位を有する含フッ素弾性共重合体（ａ）と、ヘキサフルオロプロピレンに基づく構成単位およびフッ化ビニリデンに基づく構成単位を有する含フッ素弾性共重合体（ｃ）（ただし含フッ素弾性共重合体（ａ）を除く）とを含有し、
前記含フッ素弾性共重合体（ａ）と前記含フッ素弾性共重合体（ｃ）との質量比［（ａ）／（ｃ）］が１／９９〜９９／１であるエラストマー組成物。
［４］前記含フッ素弾性共重合体（ａ）が、下記式（Ｉ）、（ＩＩ）または（ＩＩＩ）で表される単量体からなる群から選ばれる少なくとも１種の単量体に基づく構成単位をさらに有する［１］〜［３］のいずれかに記載のエラストマー組成物。
ＣＲ１Ｒ２＝ＣＲ３−Ｒ４−ＣＲ５＝ＣＲ６Ｒ７  ・・・（Ｉ）
ＣＲ８Ｒ９＝ＣＲ１０−ＯＣＯ−Ｒ１１−ＣＯＯ−ＣＲ１２＝ＣＲ１３Ｒ１４・・・（ＩＩ）
ＣＲ１５Ｒ１６＝ＣＲ１７ＣＯＯＣＨ＝ＣＨ２        ・・・（ＩＩＩ）
（式中、Ｒ１、Ｒ２、Ｒ３、Ｒ５、Ｒ６、Ｒ７、Ｒ８、Ｒ９、Ｒ１０、Ｒ１２、Ｒ１３、Ｒ１４およびＲ１７はそれぞれ独立に、水素原子、フッ素原子またはメチル基を示し、Ｒ４およびＲ１１はそれぞれ独立に、エーテル性酸素原子を含んでもよい炭素原子数１〜１０のアルキレン基、またはエーテル性酸素原子を含んでもよい炭素原子数１〜１０のフルオロアルキレン基を示し、Ｒ１５およびＲ１６はそれぞれ独立に、水素原子、またはエーテル性酸素原子を含んでもよい炭素原子数１〜１０のアルキル基を示す。）
【発明の効果】
【０００９】
前記［１］のエラストマー組成物によれば、架橋反応性が高く、耐熱性、圧縮永久歪特性および耐アルカリ性に優れた架橋物が得られるエラストマー組成物を提供できる。
前記［３］のエラストマー組成物によれば、低温特性および耐アルカリ性に優れた架橋物が得られるエラストマー組成物を提供できる。
【発明を実施するための形態】
【００１０】
本明細書における下記の用語の意味は以下のとおりである。
「単量体」とは、重合性不飽和結合を有する化合物を意味する。重合性不飽和結合としては、炭素原子間の二重結合（Ｃ＝Ｃ）、三重結合（Ｃ≡Ｃ）等が挙げられ、二重結合が好ましい。
「構成単位」とは、単量体が重合することによって形成された当該単量体に由来する単位を意味する。構成単位は、単量体の重合反応によって直接形成された単位であってもよく、重合体を処理することによって当該単位の一部が別の構造に変換された単位であってもよい。
「重合体」とは、単独重合体と共重合体とを含む概念であり、単独重合体であっても共重合体であってもよい。
「含フッ素弾性共重合体」は、フッ素ゴムまたは含フッ素エラストマーとも称される、融点を持たない含フッ素共重合体である。
【００１１】
以下においては、テトラフルオロエチレンをＴＦＥ、ヘキサフルオロプロピレンをＨＦＰ、フッ化ビニリデンをＶｄＦ、クロロトリフルオロエチレンをＣＴＦＥ、パーフルオロ（アルキルビニルエーテル）をＰＡＶＥ、パーフルオロ（メチルビニルエーテル）をＰＭＶＥ、パーフルオロ（プロピルビニルエーテル）をＰＰＶＥ、エチレンをＥ、プロピレンをＰ、と記す。
必須の構成単位としてＴＦＥに基づく構成単位とＰに基づく構成単位とを有し、必要に応じて他の構成単位をさらに有していてもよい共重合体を「ＴＦＥ／Ｐ系共重合体」とも記す。必須の構成単位が異なる他の共重合体についても同様である。
ＴＦＥに基づく構成単位とＰに基づく構成単位とからなる共重合体を「ＴＦＥ／Ｐ共重合体」とも記す。必須の構成単位が異なる他の共重合体についても同様である。
【００１２】
≪第一の態様のエラストマー組成物≫
本発明の第一の態様のエラストマー組成物（以下、「エラストマー組成物（１）」とも記す）は、以下の含フッ素弾性共重合体（ａ）とパーフルオロエラストマー（ｂ）とを含有する。
【００１３】
＜含フッ素弾性共重合体（ａ）＞
含フッ素弾性共重合体（ａ）は、ヨウ素原子を有すると共に、ＴＦＥに基づく構成単位およびＰに基づく構成単位を有する含フッ素弾性共重合体である。
【００１４】
含フッ素弾性共重合体（ａ）中のヨウ素原子は、当該共重合体（高分子鎖）の末端にあってもよく、側基にあってもよく、それらの両方にあってもよい。架橋反応性の点で、少なくとも高分子鎖の末端にあることが好ましい。ここで、高分子鎖の末端とは、主鎖の末端及び分岐鎖の末端の両方を含む概念とする。
含フッ素弾性共重合体（ａ）中のヨウ素原子の含有量は、含フッ素弾性共重合体（ａ）の全質量に対し、０．０１〜５．０質量％が好ましく、０．０５〜２．０質量％がより好ましく、０．０５〜１．０質量％が最も好ましい。ヨウ素原子の含有量が前記範囲にあると、架橋反応性がより一層優れ、架橋物の機械的物性がより一層優れる。
【００１５】
含フッ素弾性共重合体（ａ）において、ＴＦＥに基づく構成単位とＰに基づく構成単位とのモル比［ＴＦＥに基づく構成単位／Ｐに基づく構成単位］は、３０／７０〜９９／１が好ましく、３０／７０〜７０／３０がより好ましく、４０／６０〜６０／４０がさらに好ましい。この範囲にあると、架橋物の機械的物性、耐熱性、耐薬品性（耐アルカリ性等）、耐油性および耐候性がより優れる。
ＴＦＥに基づく構成単位とＰに基づく構成単位との合計量は、含フッ素弾性共重合体（ａ）を構成する全構成単位の合計に対し、９９モル％以上が好ましい。
【００１６】
含フッ素弾性共重合体（ａ）は、必要に応じて、ＴＦＥおよびＰ以外の他の単量体に基づく構成単位をさらに有していてもよい。他の単量体としては、例えば、以下に示す単量体（ｍ１）、単量体（ｍ２）等が挙げられる。
【００１７】
単量体（ｍ１）は、下記式（Ｉ）、（ＩＩ）または（ＩＩＩ）で表される単量体からなる群から選ばれる少なくとも１種の単量体である。
単量体（ｍ１）をＴＦＥおよびＰと共重合させると、重合中に単量体（ｍ１）の両末端にある重合性二重結合が反応し、分岐鎖を有する含フッ素弾性共重合体が得られる。
含フッ素弾性共重合体（ａ）が単量体（ｍ１）に基づく構成単位をさらに有するものであれば、架橋反応性、架橋物の引張強さ及び高温下での圧縮永久歪特性等の機械的物性がより優れる。
【００１８】
ＣＲ１Ｒ２＝ＣＲ３−Ｒ４−ＣＲ５＝ＣＲ６Ｒ７  ・・・（Ｉ）
ＣＲ８Ｒ９＝ＣＲ１０−ＯＣＯ−Ｒ１１−ＣＯＯ−ＣＲ１２＝ＣＲ１３Ｒ１４  ・・・（ＩＩ）
ＣＲ１５Ｒ１６＝ＣＲ１７ＣＯＯＣＨ＝ＣＨ２  ・・・（ＩＩＩ）
（式中、Ｒ１、Ｒ２、Ｒ３、Ｒ５、Ｒ６、Ｒ７、Ｒ８、Ｒ９、Ｒ１０、Ｒ１２、Ｒ１３、Ｒ１４およびＲ１７はそれぞれ独立に、水素原子、フッ素原子またはメチル基を示し、Ｒ４およびＲ１１はそれぞれ独立に、エーテル性酸素原子を含んでもよい炭素原子数１〜１０のアルキレン基、またはエーテル性酸素原子を含んでもよい炭素原子数１〜１０のフルオロアルキレン基を示し、Ｒ１５およびＲ１６はそれぞれ独立に、水素原子、またはエーテル性酸素原子を含んでもよい炭素原子数１〜１０のアルキル基を示す。）
【００１９】
前記式（Ｉ）で表される単量体としては、炭素原子数１〜１０のアルキレン基またはフルオロアルキレン基の両末端の各々に、エーテル性酸素を介在して、または介さずに、ビニル基、アリル基及びブテニル基から独立して選ばれる基が結合した化合物が挙げられる。エーテル性酸素が介在する場合の例として、ジビニルエーテル、アリルビニルエーテル、ブテニルビニルエーテル、フルオロ（ジビニルエーテル）、フルオロ（アリルビニルエーテル）、フルオロ（ブテニルビニルエーテル）等が挙げられる。
【００２０】
前記式（Ｉ）においては、架橋反応性および耐熱性を高める観点から、Ｒ１、Ｒ２、Ｒ３、Ｒ５、Ｒ６およびＲ７がそれぞれ独立にフッ素原子又は水素原子であることが好ましく、Ｒ１、Ｒ２、Ｒ３、Ｒ５、Ｒ６およびＲ７の全てがフッ素原子であることがより好ましい。
Ｒ４のアルキレン基またはフルオロアルキレン基は、直鎖状でもよく分岐鎖状でもよく、直鎖であることが好ましい。Ｒ４の炭素原子数は、２〜８が好ましく、３〜７がより好ましく、３〜６がさらに好ましく、３〜５が特に好ましい。Ｒ４におけるエーテル性酸素原子の数は、０〜３個が好ましく、１〜２個がより好ましい。これらの好適なＲ４であると、架橋物の引張強さ、高温下での圧縮永久歪特性等の機械的物性がより優れる。
Ｒ４としては、耐熱性、ポリマー着色抑制の点から、フルオロアルキレン基が好ましく、パーフルオロアルキレン基が特に好ましい。
前記式（Ｉ）で表される単量体の好適な具体例としては、１，４−ブタンジオールジビニルエーテル、ＣＦ２＝ＣＦＯ（ＣＦ２）３ＯＣＦ＝ＣＦ２、ＣＦ２＝ＣＦＯ（ＣＦ２）４ＯＣＦ＝ＣＦ２、ＣＨ２＝ＣＨ（ＣＦ２）６ＣＨ＝ＣＨ２等が挙げられる。
【００２１】
前記式（ＩＩ）で表される単量体としては、ジビニルエステル、アリルビニルエステル、ブテニルビニルエステル等が挙げられる。
前記式（ＩＩ）においては、Ｒ８、Ｒ９、Ｒ１０、Ｒ１２、Ｒ１３およびＲ１４が水素原子であることが好ましい。
Ｒ１１としては、Ｒ４と同様のものが挙げられる。炭素原子数の好ましい範囲も同様である。Ｒ１１におけるエーテル性酸素原子の数は、０〜１個が好ましく、０個がより好ましい。
前記式（ＩＩ）で表される単量体の好適な具体例としては、アジピン酸ジビニルが挙げられる。
【００２２】
前記式（ＩＩＩ）においては、Ｒ１６およびＲ１７が水素原子であることが好ましい。
前記式（ＩＩＩ）の好適な具体例としては、クロトン酸ビニル、メタクリル酸ビニル等が挙げられ、クロトン酸ビニルが特に好ましい。
【００２３】
単量体（ｍ１）は１種を単独で用いてもよく２種以上を併用してもよい。
含フッ素弾性共重合体（ａ）が単量体（ｍ１）に基づく構成単位を有する場合、単量体（ｍ１）に基づく構成単位の含有量は、含フッ素弾性共重合体（ａ）を構成する全構成単位の合計（１００モル％）に対し、０．０１〜２モル％が好ましく、０．０１〜１モル％がより好ましく、０．０１〜０．５モル％がさらに好ましい。前記範囲の下限値以上であると、架橋反応性が優れ、架橋物の引張強さ、高温下での圧縮永久歪等の機械的物性がより一層優れる。前記範囲の上限値以下であると、架橋物の上記優れた物性を維持しつつ、高温下で折り曲げ等の応力が加えられた場合の割れを確実に防ぐ又はより一層低減することができる。
【００２４】
単量体（ｍ２）は、ＴＦＥ、Ｐおよび単量体（ｍ１）以外の単量体である。
単量体（ｍ２）としては、ＴＦＥおよびＰと共重合可能なものであればよく、例えばＨＦＰ、ＶｄＦ、ＣＴＦＥ、ＰＡＶＥ、フッ化ビニル、ペンタフルオロプロピレン、パーフルオロシクロブテン、（パーフルオロアルキル）エチレン類（例えばＣＨ２＝ＣＨＣＦ３、ＣＨ２＝ＣＨＣＦ２ＣＦ３、ＣＨ２＝ＣＨＣＦ２ＣＦ２ＣＦ３、ＣＨ２＝ＣＨＣＦ２ＣＦ２ＣＦ２ＣＦ３、ＣＨ２＝ＣＨＣＦ２ＣＦ２ＣＦ２ＣＦ２ＣＦ３等）等の含フッ素系単量体；Ｅ、イソブチレン、ペンテン等のα−オレフィン類、メチルビニルエーテル、エチルビニルエーテル、プロピルビニルエーテル、ブチルビニルエーテル等のビニルエーテル類、酢酸ビニル、プロピオン酸ビニル、酪酸ビニル、カプロン酸ビニル、カプリル酸ビニル等のビニルエステル類等の非フッ素系単量体；等が挙げられる。これらの単量体は１種を単独で用いてもよく２種以上を併用してもよい。上記のなかでも、ＰＡＶＥが好ましい。
【００２５】
ＰＡＶＥとしては、例えばＣＦ２＝ＣＦ−Ｏ−Ｒｆ（式中、Ｒｆはエーテル性酸素原子を有してもよい炭素原子数１〜２０のパーフルオロアルキル基である。）が挙げられる。
Ｒｆのパーフルオロアルキル基は、直鎖状でもよく分岐鎖状でもよい。パーフルオロアルキル基の炭素原子数は、１〜８が好ましく、１〜６がより好ましく、１〜５がさらに好ましく、１〜３が特に好ましい。
パーフルオロアルキル基がエーテル性酸素原子を有する場合、パーフルオロアルキル基が有するエーテル性酸素原子の数は１つでもよく２つ以上でもよい。エーテル性酸素原子とは、炭素原子−炭素原子間に存在する酸素原子（−Ｏ−）である。したがって、Ｒｆのパーフルオロアルキル基がエーテル性酸素原子を有する場合、前記のＲｆの炭素原子数の各範囲の下限は２となる。
ＰＡＶＥの具体例としては、ＰＭＶＥ、パーフルオロ（エチルビニルエーテル）、ＰＰＶＥ、パーフルオロ（３，６−ジオキサ−１−ヘプテン）、パーフルオロ（３，６−ジオキサ−１−オクテン）、パーフルオロ（５−メチル−３，６−ジオキサ−１−ノネン）等が挙げられる。これらの単量体は１種を単独で用いてもよく２種以上を併用してもよい。上記の中でもＰＭＶＥが好ましい。
【００２６】
単量体（ｍ２）として、ヨウ素原子を有する単量体を使用してもよい。ヨウ素原子を有する単量体を共重合させると、含フッ素弾性共重合体（ａ）の側基にヨウ素原子が導入される。
ヨウ素原子を有する単量体としては、例えばヨードエチレン、４−ヨード−３，３，４，４−テトラフルオロ−１−ブテン、２−ヨード−１，１，２，２−テトラフルオロ−１−ビニロキシエタン、２−ヨードエチルビニルエーテル、アリルヨージド、１，１，２，３，３，３−ヘキサフルオロ−２−ヨード−１−（パーフルオロビニロキシ）プロパン、３，３，４，５，５，５−ヘキサフルオロ−４−ヨードペンテン、ヨードトリフルオロエチレン、２−ヨードパーフルオロ（エチルビニルエーテル）等が挙げられる。
【００２７】
単量体（ｍ２）は１種を単独で用いてもよく２種以上を併用してもよい。
含フッ素弾性共重合体（ａ）が単量体（ｍ２）に基づく構成単位を有する場合、単量体（ｍ２）に基づく構成単位の含有量は、含フッ素弾性共重合体（ａ）を構成する全構成単位の合計（１００モル％）に対し、０．００１〜２．０モル％が好ましく、０．０１〜１．０モル％がより好ましく、０．０１〜０．５モル％が特に好ましい。
【００２８】
含フッ素弾性共重合体（ａ）としては、下記（Ｘ１）〜（Ｘ８）のいずれかの組み合わせの構成単位からなる共重合体が好ましい。これらの共重合体はいずれか１種を単独で用いてもよく２種以上を併用してもよい。
含フッ素弾性共重合体（ａ）の架橋反応性が優れ、さらに架橋物の機械的物性、耐熱性、耐薬品性（耐アルカリ性等）、耐油性および耐候性がより優れることから、（Ｘ１）、（Ｘ２）、（Ｘ４）、（Ｘ５）、（Ｘ６）、（Ｘ８）がより好ましく、（Ｘ１）、（Ｘ５）がさらに好ましく、（Ｘ８）が特に好ましい。
【００２９】
（Ｘ１）：ＴＦＥに基づく構成単位と、Ｐに基づく構成単位との組み合わせ。
（Ｘ２）：ＴＦＥに基づく構成単位と、Ｐに基づく構成単位と、ＶｄＦに基づく構成単位との組み合わせ。
（Ｘ３）：ＴＦＥに基づく構成単位と、Ｐに基づく構成単位と、ＰＰＶＥに基づく構成単位との組み合わせ。
（Ｘ４）：ＴＦＥに基づく構成単位と、Ｐに基づく構成単位と、ＰＭＶＥに基づく構成単位との組み合わせ。
（Ｘ５）：ＴＦＥに基づく構成単位と、Ｐに基づく構成単位と、ＣＲ１Ｒ２＝ＣＲ３−Ｒ４−ＣＲ５＝ＣＲ６Ｒ７に基づく構成単位の組み合わせ。
（Ｘ６）：ＴＦＥに基づく構成単位と、Ｐに基づく構成単位と、ＣＲ１Ｒ２＝ＣＲ３−Ｒ４−ＣＲ５＝ＣＲ６Ｒ７に基づく構成単位と、ＶｄＦに基づく構成単位との組み合わせ。
（Ｘ７）：ＴＦＥに基づく構成単位と、Ｐに基づく構成単位と、ＣＲ１Ｒ２＝ＣＲ３−Ｒ４−ＣＲ５＝ＣＲ６Ｒ７に基づく構成単位と、ＰＰＶＥに基づく構成単位との組み合わせ。
（Ｘ８）：ＴＦＥに基づく構成単位と、Ｐに基づく構成単位と、ＣＲ１Ｒ２＝ＣＲ３−Ｒ４−ＣＲ５＝ＣＲ６Ｒ７に基づく構成単位と、ＰＭＶＥに基づく構成単位との組み合わせ。
【００３０】
（Ｘ１）〜（Ｘ８）における共重合組成は下記のモル比であることが好ましい。下記のモル比であると、共重合体の架橋反応性がより一層優れ、さらに架橋物の機械的物性、耐熱性、耐薬品性（耐アルカリ性等）、耐油性および耐候性が優れる。
（Ｘ１）:ＴＦＥに基づく構成単位／Ｐに基づく構成単位＝４０／６０〜６０／４０（モル比）。
（Ｘ２）：ＴＦＥに基づく構成単位／Ｐに基づく構成単位／ＶｄＦに基づく構成単位＝４０〜５９／５９〜４０／１〜１０（モル比）。
（Ｘ３）：ＴＦＥに基づく構成単位／Ｐに基づく構成単位／ＰＰＶＥに基づく構成単位＝３０〜６０／１０〜４０／１０〜４０（モル比）。
（Ｘ４）：ＴＦＥに基づく構成単位／Ｐに基づく構成単位／ＰＭＶＥに基づく構成単位＝３０〜６０／１０〜４０／１０〜４０（モル比）。
（Ｘ５）：ＴＦＥに基づく構成単位／Ｐに基づく構成単位／ＣＲ１Ｒ２＝ＣＲ３−Ｒ４−ＣＲ５＝ＣＲ６Ｒ７に基づく構成単位＝３０〜６０／１０〜４０／０．０１〜３（モル比）。
（Ｘ６）：ＴＦＥに基づく構成単位／Ｐに基づく構成単位／ＣＲ１Ｒ２＝ＣＲ３−Ｒ４−ＣＲ５＝ＣＲ６Ｒ７に基づく構成単位／ＶｄＦに基づく構成単位＝３０〜６０／１０〜４０／０．０１〜３／１〜１０（モル比）。
（Ｘ７）：ＴＦＥに基づく構成単位／Ｐに基づく構成単位／ＣＲ１Ｒ２＝ＣＲ３−Ｒ４−ＣＲ５＝ＣＲ６Ｒ７に基づく構成単位／ＰＰＶＥに基づく構成単位＝３０〜６０／１０〜４０／０．０１〜３／１０〜４０（モル比）。
（Ｘ８）：ＴＦＥに基づく構成単位／Ｐに基づく構成単位／ＣＲ１Ｒ２＝ＣＲ３−Ｒ４−ＣＲ５＝ＣＲ６Ｒ７に基づく構成単位／ＰＭＶＥに基づく構成単位＝３０〜６０／１０〜４０／０．０１〜３／１０〜４０（モル比）。
【００３１】
含フッ素弾性共重合体（ａ）のムーニー粘度は、１０〜２００が好ましく、２０〜１８０がより好ましく、３０〜１７０がさらに好ましい。ムーニー粘度は、分子量の目安であり、大きいと分子量が大きく、小さいと分子量が小さいことを示す。ムーニー粘度が前記範囲にあれば、含フッ素弾性共重合体の加工性および架橋物の機械的物性が良好となる。
ムーニー粘度は、ＪＩＳ  Ｋ６３００−１：２０１３に準じて測定される値である。
【００３２】
含フッ素弾性共重合体（ａ）の貯蔵せん断弾性率Ｇ’は、１００ｋＰａ〜６００ｋＰａが好ましく、２００ｋＰａ〜５００ｋＰａがより好ましく、２００ｋＰａ〜４００ｋＰａがさらに好ましい。貯蔵せん断弾性率Ｇ’が大きい方が、重合体の分子量が大きく、分子鎖の絡み合いの密度も高いことを示す。
貯蔵せん断弾性率Ｇ’は、ＡＳＴＭ  Ｄ５２８９およびＤ６２０４に従い、温度１００℃、振幅０．５度、振動数５０回／分で測定される値である。
【００３３】
含フッ素弾性共重合体（ａ）のガラス転移温度（以下、Ｔｇという。）は、５℃以下が好ましく、−１０〜５℃がより好ましく、−１０〜０℃がさらに好ましい。Ｔｇが前記上限値以下であれば、低温特性がより優れる。
Ｔｇは、後述する実施例に記載の方法により測定される値である。
【００３４】
含フッ素弾性共重合体（ａ）は、例えば、ラジカル重合開始剤および式ＲＩ２（式中、Ｒは炭素原子数３以上のアルキレン基又はパーフルオロアルキレン基である。）で表されるヨード化合物の存在下、ＴＦＥと、Ｐと、必要に応じて単量体（ｍ１）および単量体（ｍ２）からなる群から選ばれる少なくとも１種とを共重合する製造方法により製造できる。
前記ヨード化合物は、連鎖移動剤として機能するため、前記ヨード化合物の存在下で各単量体を共重合させると、含フッ素弾性共重合体の主鎖末端にヨウ素原子を結合させることができる。また、単量体（ｍ１）を共重合させる場合、分岐鎖を有する含フッ素弾性共重合体が得られるが、この分岐鎖末端にも同様にヨウ素原子を結合させることができる。したがって、ヨウ素原子を有する高分子鎖末端は、主鎖末端であってもよいし、分岐鎖末端であってもよい。
上記製造方法による含フッ素弾性共重合体（ａ）の製造は、国際公開第２００９／１１９２０２号、国際公開第２０１０／０５３０５６号等に開示されている方法を利用して行うことができる。
【００３５】
＜パーフルオロエラストマー（ｂ）＞
パーフルオロエラストマー（ｂ）は、水素原子の含有量が０．１質量％以下のパーフルオロエラストマーである。
パーフルオロエラストマー（ｂ）としては、例えば、ＴＦＥに基づく構成単位およびＰＡＶＥに基づく構成単位を有する弾性共重合体（以下、「パーフルオロエラストマー（ｂ１）」とも記す。）が挙げられる。
【００３６】
ＰＡＶＥとしては、架橋物の機械的特性、耐熱性の点で、ＣＦ２＝ＣＦ−Ｏ−Ｒｆ（式中、Ｒｆはエーテル性酸素原子を有してもよい炭素原子数１〜２０のパーフルオロアルキル基である。）が好ましい。すなわちパーフルオロエラストマー（ｂ１）としては、ＴＦＥに基づく構成単位およびＣＦ２＝ＣＦ−Ｏ−Ｒｆに基づく構成単位を有する弾性共重合体が好ましい。
ＣＦ２＝ＣＦ−Ｏ−Ｒｆとしては、前記単量体（ｍ２）で挙げたものと同様のものが挙げられ、好ましい態様も同様である。
【００３７】
パーフルオロエラストマー（ｂ１）において、ＴＦＥに基づく構成単位とＰＡＶＥに基づく構成単位とのモル比［ＴＦＥに基づく構成単位／ＰＡＶＥに基づく構成単位］は、４０／６０〜９０／１０が好ましく、５０／５０〜８０／２０がより好ましい。該モル比がこの範囲にあると、パーフルオロエラストマー（ｂ１）が充分な弾性を有するものとなる。
ＴＦＥに基づく構成単位とＰＡＶＥに基づく構成単位との合計量は、パーフルオロエラストマー（ｂ１）を構成する全構成単位の合計に対し、９９モル％以上が好ましい。
【００３８】
パーフルオロエラストマー（ｂ１）は、必要に応じて、ＴＦＥおよびＰＡＶＥ以外の他の単量体に基づく構成単位をさらに有していてもよい。他の単量体としては、例えば、以下の単量体（ｍ３）、単量体（ｍ４）等が挙げられる。
【００３９】
単量体（ｍ３）は、重合性不飽和結合を２つ以上有する多官能のパーフルオロ単量体である。単量体（ｍ３）をＴＦＥおよびＰＡＶＥとともにラジカル共重合させると、単量体（ｍ３）の２個以上の重合性不飽和結合がそれぞれ反応することで、高分子鎖中に複数の分岐点が形成される。
単量体（ｍ３）中、重合性不飽和結合の数は、２〜６個が好ましく、２または３個がより好ましく、２個が最も好ましい。
【００４０】
単量体（ｍ３）に含まれる２個以上の重合性不飽和結合は、いずれも、ラジカル共重合における反応性が同等であることが好ましい。これにより、ＴＦＥおよびＰＡＶＥとともに単量体（ｍ３）をラジカル共重合させる際、単量体（ｍ３）に含まれる各重合性不飽和結合が良好に反応し、最終的に得られるパーフルオロエラストマー中における重合性不飽和結合の残留量が少なくなる。該残留量が少ないほど、本発明の効果に優れる。
ラジカル共重合における反応性が同等であるかどうかはその構造から判断でき、例えばその構造（不飽和結合を構成する炭素原子に結合している他の原子または基、分子末端から当該不飽和結合までの距離等）が同じであれば、同等の反応性を有するといえる。
【００４１】
単量体（ｍ３）は、前記重合性不飽和結合を末端に含む基を２個以上有することが好ましい。該重合性不飽和結合を末端に含む基としては、ＣＦ２＝ＣＦ−Ｏ−、ＣＦ２＝ＣＦ−が好ましく、特に、ラジカル共重合における反応性に優れることから、ＣＦ２＝ＣＦ−Ｏ−が好ましい。
【００４２】
単量体（ｍ３）の好ましい例として、式Ｒｆ１（（Ｏ）ａＣＦ＝ＣＦ２）ｂ（式中、ａは０または１を示し、ｂは２〜６の整数を示し、Ｒｆ１は、エーテル性酸素原子を有していてもよい炭素原子数１〜２５のｂ価のパーフルオロ飽和炭化水素基を示す。）で表される化合物が挙げられる。
式中、ａは１であることが好ましい。
ｂは２または３であることが好ましく、２が最も好ましい。
Ｒｆ１におけるパーフルオロ飽和炭化水素基としては、炭素原子数１〜２５のパーフルオロアルカンからｂ個のフッ素原子を除いた基が挙げられ、直鎖状、分岐鎖状、環状のいずれであってもよく、直鎖状または分岐鎖状が好ましい。その炭素原子数は２〜２０が好ましく、２〜１０がより好ましい。
前記パーフルオロ飽和炭化水素基は、エーテル性酸素原子を有していてもよい。この場合、該パーフルオロ飽和炭化水素基中に含まれるエーテル性酸素原子の数は１であってもよく２以上であってもよい。
【００４３】
単量体（ｍ３）としては、前記式中のａが１であり、ｂが２である化合物が好ましい。すなわち、ＣＦ２＝ＣＦＯＲｆ１ＯＣＦ＝ＣＦ２が好ましい。
ＣＦ２＝ＣＦＯＲｆ１ＯＣＦ＝ＣＦ２としては、ＣＦ２＝ＣＦＯ（ＣＦ２）ｃＯＣＦ＝ＣＦ２（式中、ｃは１〜１０の整数を示す。）、ＣＦ２＝ＣＦＯ［（ＣＦ２）ｄＯ］ｆ（ＣＦＸ１ＣＦ２Ｏ）ｅＣＦ＝ＣＦ２（式中、ｄは１〜１０の整数、ｆは０〜５の整数、ｅは１〜５の整数を示し、Ｘ１はＦまたはＣＦ３を示す。）、およびＣＦ２＝ＣＦＯ（ＣＦ２ＣＦＸ２Ｏ）ｇ［（ＣＦ２）ｈＯ］ｋ（ＣＦＸ３ＣＦ２Ｏ）ｉＣＦ＝ＣＦ２（式中、ｇは０〜５の整数、ｈは０〜１０の整数、ｋは０または１（ｈが０の場合はｋも０）、ｉは１〜５の整数を示し、Ｘ２およびＸ３はそれぞれ独立にＦまたはＣＦ３を示す。）からなる群から選ばれる少なくとも１種が好ましい。
【００４４】
ＣＦ２＝ＣＦＯ（ＣＦ２）ｃＯＣＦ＝ＣＦ２の具体例としては、ＣＦ２＝ＣＦＯ（ＣＦ２）２ＯＣＦ＝ＣＦ２、ＣＦ２＝ＣＦＯ（ＣＦ２）３ＯＣＦ＝ＣＦ２、ＣＦ２＝ＣＦＯ（ＣＦ２）４ＯＣＦ＝ＣＦ２、ＣＦ２＝ＣＦＯ（ＣＦ２）６ＯＣＦ＝ＣＦ２、ＣＦ２＝ＣＦＯ（ＣＦ２）８ＯＣＦ＝ＣＦ２等が挙げられる。
ＣＦ２＝ＣＦＯ［（ＣＦ２）ｄＯ］ｆ（ＣＦＸ１ＣＦ２Ｏ）ｅＣＦ＝ＣＦ２の具体例としては、ＣＦ２＝ＣＦＯ（ＣＦ２）２ＯＣＦ（ＣＦ３）ＣＦ２ＯＣＦ＝ＣＦ２、ＣＦ２＝ＣＦＯ（ＣＦ２）２Ｏ（ＣＦ（ＣＦ３）ＣＦ２Ｏ）２ＣＦ＝ＣＦ２、ＣＦ２＝ＣＦＯＣＦ２Ｏ（ＣＦ２ＣＦ２Ｏ）２ＣＦ＝ＣＦ２、ＣＦ２＝ＣＦＯ（ＣＦ２Ｏ）３Ｏ（ＣＦ（ＣＦ３）ＣＦ２Ｏ）２ＣＦ＝ＣＦ２等が挙げられる。
ＣＦ２＝ＣＦＯ（ＣＦ２ＣＦＸ２Ｏ）ｇ［（ＣＦ２）ｈＯ］ｋ（ＣＦＸ３ＣＦ２Ｏ）ｉＣＦ＝ＣＦ２の具体例としては、ＣＦ２＝ＣＦＯＣＦ２ＣＦ（ＣＦ３）Ｏ（ＣＦ２）２ＯＣＦ（ＣＦ３）ＣＦ２ＯＣＦ＝ＣＦ２、ＣＦ２＝ＣＦＯＣＦ２ＣＦ２Ｏ（ＣＦ２Ｏ）２ＣＦ２ＣＦ２ＯＣＦ＝ＣＦ２が挙げられる。
これらの中でも、ＣＦ２＝ＣＦＯ（ＣＦ２）ｃＯＣＦ＝ＣＦ２が好ましく、ＣＦ２＝ＣＦＯ（ＣＦ２）３ＯＣＦ＝ＣＦ２、ＣＦ２＝ＣＦＯ（ＣＦ２）４ＯＣＦ＝ＣＦ２が特に好ましい。
【００４５】
単量体（ｍ３）は１種を単独で用いてもよく２種以上を併用してもよい。
パーフルオロエラストマー（ｂ１）が単量体（ｍ３）に基づく構成単位を有する場合、単量体（ｍ３）の含有量は、ＴＦＥに基づく構成単位およびＰＡＶＥに基づく構成単位の合計（１００モル％）に対し、０．０１〜１モル％が好ましく、０．０５〜０．５モル％が好ましく、０．０５〜０．３モル％がより好ましい。この含有量が前記範囲内であると、架橋反応性がより高まる。また、得られる架橋物の機械的物性、耐熱性、耐薬品性等も良好である。
【００４６】
単量体（ｍ４）は、ＴＦＥ、ＰＡＶＥおよび単量体（ｍ３）以外の他の単量体である。
単量体（ｍ４）としては、例えば、重合性不飽和結合を１つ有する単官能のパーフルオロ単量体（ただしＴＦＥおよびＰＡＶＥを除く）、ヨウ素原子および／または臭素原子を有する単量体、水素原子を有する単量体（ただしヨウ素原子および／または臭素原子を有する単量体を除く）等が挙げられる。
【００４７】
前記単官能のパーフルオロ単量体としては、前記重合性不飽和結合を末端に含む基を有するものが好ましい。前記重合性不飽和結合を末端に含む基としては、ＣＦ２＝ＣＦ−Ｏ−、ＣＦ２＝ＣＦ−が好ましく、特に、ラジカル共重合における反応性に優れることから、ＣＦ２＝ＣＦ−Ｏ−が好ましい。
前記単官能のパーフルオロ単量体の好ましい具体例としては、ＣＦ２＝ＣＦ−Ｒｆ２（式中、Ｒｆ２は、エーテル性酸素原子を有していてもよいパーフルオロアルキル基を示す。）で表されるパーフルオロアルケンが挙げられる。
Ｒｆ２におけるパーフルオロアルキル基の炭素原子数は、１〜２０が好ましく、１〜１０がより好ましく、１〜３が最も好ましい。該パーフルオロアルキル基がエーテル性酸素原子を有している場合、該パーフルオロアルキル基中に含まれるエーテル性酸素原子の数は１であってもよく２以上であってもよい。
エーテル性酸素原子を有するパーフルオロアルキル基としては、例えば、−（ＣＦ２ＣＦＸＯ）ｙＲｆ３（式中、ＸはＦまたはＣＦ３を示し、ｙは１〜５の整数を示し、Ｒｆ３は炭素原子数１〜３のパーフルオロアルキル基を示す。）が挙げられる。
【００４８】
前記ヨウ素原子および／または臭素原子を有する単量体としては、例えば、ＣＦ２＝ＣＦＢｒ、ＣＨ２＝ＣＨＣＦ２ＣＦ２Ｂｒ、ＣＦ２＝ＣＦ−Ｏ−ＣＦ２ＣＦ２−Ｉ、ＣＦ２＝ＣＦ−Ｏ−ＣＦ２ＣＦ２−Ｂｒ、ＣＦ２＝ＣＦ−Ｏ−ＣＦ２ＣＦ２ＣＨ２−Ｉ、ＣＦ２＝ＣＦ−Ｏ−ＣＦ２ＣＦ２ＣＨ２−Ｂｒ、ＣＦ２＝ＣＦ−Ｏ−ＣＦ２ＣＦ２（ＣＦ３）−Ｏ−ＣＦ２ＣＦ２ＣＨ２−Ｉ、ＣＦ２＝ＣＦ−Ｏ−ＣＦ２ＣＦ２（ＣＦ３）−Ｏ−ＣＦ２ＣＦ２ＣＨ２−Ｂｒ等が挙げられる。
【００４９】
前記水素原子を有する単量体としては、例えば、ＣＦ２＝ＣＦ−Ｏ−ＣＨ２ＣＦ３、ＣＦ２＝ＣＦ−Ｏ−ＣＨ２ＣＦ２ＣＦ２ＣＦ３、ＣＦ２＝ＣＦ−Ｏ−ＣＨ２（ＣＦ２ＣＦ２）２Ｈ等の部分フッ素化単量体が挙げられる。
ただし、前記水素原子を有する単量体に基づく構成単位の含有量は、パーフルオロエラストマー（ｂ）中の水素原子が０．１質量％以下となる範囲内である。
【００５０】
パーフルオロエラストマー（ｂ）中の水素原子の含有量は、パーフルオロエラストマー（ｂ）の全質量に対し、０．１質量％以下であり、０．０７質量％以下が好ましく、０．０５質量％以下がより好ましい。水素原子の含有量が前記上限値よりも多くなると、耐熱性、耐薬品性等のパーフルオロエラストマーの性能が低下する。
【００５１】
パーフルオロエラストマー（ｂ）が水素原子を有する場合、パーフルオロエラストマー（ｂ）中の水素原子は、高分子鎖の末端にあってもよく、側基にあってもよく、それらの両方にあってもよい。
高分子鎖の末端に水素原子を有するパーフルオロエラストマーは、例えば、ＴＦＥ、ＰＡＶＥ等の単量体を共重合する際に、水素原子を含む連鎖移動剤を用いることで得られる。高分子鎖の側基に水素原子を有するパーフルオロエラストマーは、例えば、前述の水素原子を有する単量体を共重合することで得られる。
水素原子を含む連鎖移動剤としては、例えばメタン、エタン、プロパン、ブタン、ペンタン、ヘキサン、シクロヘキサン等の鎖状または環状の飽和炭化水素類、メタノール、エタノール、プロパノール等のアルコール類、ｔｅｒｔ−ドデシルメルカプタン、ｎ−ドデシルメルカプタン、ｎ−オクタデシルメルカプタン等のメルカプタン類等が挙げられる。
【００５２】
パーフルオロエラストマー（ｂ）は、ヨウ素原子および／または臭素原子を有することが好ましく、ヨウ素原子を有することが特に好ましい。
パーフルオロエラストマー（ｂ）中のヨウ素原子および／または臭素原子の含有量は、特に限定されないが、パーフルオロエラストマー（ｂ）の全質量に対し、０．１〜１．５質量％が好ましく、０．１〜１．０質量％がより好ましく、０．２〜１．０質量％が特に好ましい。この範囲にあると、ゴム物性と圧縮永久歪み特性に優れた架橋物を与えるエラストマー組成物が得られる。
【００５３】
パーフルオロエラストマー（ｂ）がヨウ素原子および／または臭素原子を有する場合、パーフルオロエラストマー（ｂ）中のヨウ素原子および／または臭素原子は、高分子鎖の末端にあってもよく、側基にあってもよく、それらの両方にあってもよい。架橋反応性の点で、少なくとも高分子鎖の末端にあることが好ましい。
高分子鎖の末端にヨウ素原子および／または臭素原子を有するパーフルオロエラストマーは、例えば、ＴＦＥ、ＰＡＶＥ等の単量体を共重合する際に、ヨウ素原子および／または臭素原子を含む連鎖移動剤を用いることで得られる。高分子鎖の側基に水素原子を有するパーフルオロエラストマーは、例えば、前述のヨウ素原子および／または臭素原子を有する単量体を共重合することで得られる。
ヨウ素原子および／または臭素原子を含む連鎖移動剤としては、例えば前記の式ＲＩ２（式中、Ｒは炭素原子数３以上のアルキレン基又はパーフルオロアルキレン基である。）で表されるヨード化合物が挙げられる。
【００５４】
パーフルオロエラストマー（ｂ）としては、ＴＦＥに基づく構成単位およびＣＦ２＝ＣＦ−Ｏ−Ｒｆに基づく構成単位を有する弾性共重合体が好ましく、下記（Ｙ１）〜（Ｙ２）のいずれかの組み合わせの構成単位からなる共重合体がより好ましい。
（Ｙ１）：ＴＦＥに基づく構成単位と、ＣＦ２＝ＣＦ−Ｏ−Ｒｆに基づく構成単位との組み合わせ。
（Ｙ２）：ＴＦＥに基づく構成単位と、ＣＦ２＝ＣＦ−Ｏ−Ｒｆに基づく構成単位と、ＣＦ２＝ＣＦＯＲｆ１ＯＣＦ＝ＣＦ２に基づく構成単位との組み合わせ。
【００５５】
（Ｙ１）〜（Ｙ２）における共重合組成は下記のモル比であることが好ましい。
（Ｙ１）:ＴＦＥに基づく構成単位／ＣＦ２＝ＣＦ−Ｏ−Ｒｆに基づく構成単位＝４０／６０〜８０／２０（モル比）。
（Ｙ２）：ＴＦＥに基づく構成単位／ＣＦ２＝ＣＦ−Ｏ−Ｒｆに基づく構成単位／ＣＦ２＝ＣＦＯＲｆ１ＯＣＦ＝ＣＦ２に基づく構成単位＝４０〜８０／２０〜６０／２０〜６０（モル比）。
【００５６】
パーフルオロエラストマー（ｂ）のムーニー粘度は、１〜１００が好ましく、５〜９０がより好ましく、５〜８０がさらに好ましく、５以上７０未満が特に好ましい。ムーニー粘度がこの範囲にあると、加工性、架橋物の機械的物性等が良好である。
【００５７】
パーフルオロエラストマー（ｂ）の貯蔵せん断弾性率Ｇ’は、５０〜７００ｋＰａであることが好ましく、１００〜６５０ｋＰａであることがより好ましい。貯蔵せん断弾性率Ｇ’がこの範囲内であると、加工性、架橋物の機械的物性等が良好である。
【００５８】
パーフルオロエラストマー（ｂ）のＴｇは、１５℃以下が好ましく、−５０〜１０℃がより好ましく、−５０〜０℃がさらに好ましく、−５０〜−３℃が特に好ましい。Ｔｇが前記上限値以下であれば、低温特性がより優れる。
【００５９】
パーフルオロエラストマー（ｂ）は、例えば、ラジカル重合開始剤の存在下、ＴＦＥと、ＰＡＶＥと、必要に応じて単量体（ｍ３）および単量体（ｍ４）からなる群から選ばれる少なくとも１種とを共重合する製造方法により製造できる。
共重合は、連鎖移動剤の存在下で行ってもよい。連鎖移動剤としては、ヨウ素原子および／または臭素原子を有するものが好ましい。
上記製造方法によるパーフルオロエラストマー（ｂ）の製造は、国際公開第２００７／１１９８３４号、国際公開第２０１０／０８２６３３号等に開示されている方法を利用して行うことができる。
【００６０】
＜他の成分＞
エラストマー組成物（１）は、必要に応じて、本発明の効果を損なわない範囲で、前記含フッ素弾性共重合体（ａ）および前記パーフルオロエラストマー（ｂ）以外の他の成分をさらに含有してもよい。
他の成分としては、例えば、前記含フッ素弾性共重合体（ａ）および前記パーフルオロエラストマー（ｂ）以外の他のエラストマー、添加剤等が挙げられる。
【００６１】
他のエラストマーとしては、例えば、ＴＦＥに基づく構成単位およびＰ基づく構成単位を有し、ヨウ素原子を有しない含フッ素弾性共重合体、ＨＦＰに基づく構成単位およびＶｄＦに基づく構成単位を有する含フッ素弾性共重合体（後述する含フッ素弾性共重合体（ｃ）等が挙げられる。
添加剤としては、公知の添加剤を用いることができ、例えば有機過酸化物、架橋助剤、金属酸化物、着色顔料、充填剤、補強剤等が挙げられる。
【００６２】
有機過酸化物は、エラストマー組成物（１）を架橋物とするために用いられる。
有機過酸化物としては、例えば、ジアルキルパーオキシド類、１，１−ジ（ｔｅｒｔ−ブチルパーオキシ）−３，３，５−トリメチルシクロヘキサン、２，５−ジメチルヘキサン−２，５−ジヒドロキシパーオキシド、ベンゾイルパーオキシド、ｔｅｒｔ−ブチルパーオキシベンゼン、２，５−ジメチル−２，５−ジ（ベンゾイルパーオキシ）ヘキサン、ｔｅｒｔ−ブチルパーオキシマレイン酸、ｔｅｒｔ−ブチルパーオキシソプロピルカーボネート等が挙げられる。これらのうち、ジアルキルパーオキシド類が好ましい。
ジアルキルパーオキシド類としては、例えば、ジｔｅｒｔ−ブチルパーオキシド、ｔｅｒｔ−ブチルクミルパーオキシド、ジクミルパーオキシド、α，α−ビス（ｔｅｒｔ−ブチルパーオキシ）−ｐ−ジイソプロピルベンゼン、２，５−ジメチル−２，５−ジ（ｔｅｒｔ−ブチルパーオキシ）ヘキサン、２，５−ジメチル−２，５−ジ（ｔｅｒｔ−ブチルパーオキシ）−３−ヘキシン等が挙げられる。
【００６３】
架橋助剤は、エラストマー組成物（１）を有機過酸化物で架橋して架橋物とする際の架橋反応性をさらに高めるために用いられる。
架橋助剤としては、例えば、トリアリルシアヌレート、トリアリルイソシアヌレート、トリメタリルイソシアヌレート、１，３，５−トリアクリロイルヘキサヒドロ−１，３，５−トリアジン、トリアリルトリメリテート、ｍ−フェニレンジアミンビスマレイミド、ｐ−キノンジオキシム、ｐ，ｐ’−ジベンゾイルキノンジオキシム、ジプロパルギルテレフタレート、ジアリルフタレート、Ｎ，Ｎ’，Ｎ’’，Ｎ’’’−テトラアリルテレフタールアミド、ビニル基含有シロキサンオリゴマー（ポリメチルビニルシロキサン、ポリメチルフェニルビニルシロキサン等）等が挙げられる。これらのうち、トリアリルシアヌレート、トリアリルイソシアヌレート、トリメタリルイソシアヌレートが好ましく、トリアリルイソシアヌレートがより好ましい。
【００６４】
金属酸化物は、架橋反応促進のために用いられる。
金属酸化物としては、２価金属の酸化物が好ましい。２価金属の酸化物としては、例えば酸化マグネシウム、酸化カルシウム、酸化亜鉛、酸化鉛等が挙げられる。
【００６５】
充填剤または補強剤としては、例えばカーボンブラック、酸化チタン、二酸化珪素、クレー、タルク、ポリ四フッ化エチレン、ポリフッ化ビニリデン、ポリフッ化ビニル、ポリクロロトリフルオロエチレン、四フッ化エチレン／エチレン共重合体、四フッ化エチレン／フッ化ビニリデン共重合体等が挙げられる。
【００６６】
＜配合比＞
エラストマー組成物（１）において、前記含フッ素弾性共重合体（ａ）と前記パーフルオロエラストマー（ｂ）との質量比［（ａ）／（ｂ）］は、１／９９〜９９／１であり、１０／９０〜９０／１０が好ましく、７０／３０〜３０／７０がより好ましい。含フッ素弾性共重合体（ａ）の配合比が前記範囲の下限値以上であれば、架橋反応性、架橋物の圧縮永久歪特性および耐アルカリ性が優れる。パーフルオロエラストマー（ｂ）の配合比が前記範囲の下限値以上であれば、架橋物の耐熱性が優れる。
【００６７】
他のエラストマーの含有量は、前記含フッ素弾性共重合体（ａ）と前記パーフルオロエラストマー（ｂ）との合計１００質量部に対して、０〜５０質量部が好ましい。
【００６８】
エラストマー組成物（１）が有機過酸化物を含有する場合、有機過酸化物の含有量は、前記含フッ素弾性共重合体（ａ）と前記パーフルオロエラストマー（ｂ）との合計１００質量部に対して、０．３〜１０質量部が好ましく、０．３〜５質量部がより好ましく、０．５〜３質量部がさらに好ましい。有機過酸化物の含有量が上記範囲にあると、架橋速度が適切で、得られた架橋物の引張強さ、高温下での圧縮永久歪特性がより優れる。
【００６９】
エラストマー組成物（１）が架橋助剤を含有する場合、架橋助剤の含有量は、前記含フッ素弾性共重合体（ａ）と前記パーフルオロエラストマー（ｂ）との合計１００質量部に対して、０．１〜２０質量部が好ましく、１〜１０質量部がより好ましい。架橋助剤の含有量が上記範囲にあると、架橋速度が適切で、得られた架橋物の引張強さ、高温下での圧縮永久歪特性がより優れる。
【００７０】
エラストマー組成物（１）が金属酸化物を含有する場合、金属酸化物の含有量は、前記含フッ素弾性共重合体（ａ）と前記パーフルオロエラストマー（ｂ）との合計１００質量部に対して、０．１〜１０質量部が好ましく、０．５〜５質量部がより好ましい。
【００７１】
＜製造方法＞
エラストマー組成物（１）は、含フッ素弾性共重合体（ａ）と、パーフルオロエラストマー（ｂ）と、必要に応じて他の成分を混合することにより製造できる。
各成分の混合は、例えば、ロール、ニーダー、バンバリーミキサー、押し出し機等の公知の混練装置を用いて行うことができる。
【００７２】
＜用途＞
エラストマー組成物（１）は、架橋させて架橋物とすることができる。
エラストマー組成物（１）の架橋方法としては、例えばエラストマー組成物（１）を加熱する方法、エラストマー組成物（１）に放射線を照射する方法等が挙げられる。加熱により架橋させる方法の具体例としては、加熱プレス架橋、スチーム架橋、熱風架橋等が挙げられる。照射する放射線としては、電子線、紫外線等が挙げられる。電子線照射における照射量は、０．１〜３０Ｍｒａｄが好ましく、１〜２０Ｍｒａｄがより好ましい。架橋方法は、架橋物の形状や用途を考慮して適宜選択すればよい。
エラストマー組成物（１）を加熱により架橋させる場合、エラストマー組成物（１）は、有機過酸化物を含有することが好ましい。放射線照射により架橋する場合には、エラストマー組成物（１）は有機過酸化物を含有しない組成物であってもよい。
【００７３】
架橋物の製造方法の一例として、エラストマー組成物（１）の成形および一次架橋を行って成形体を得て、次いで二次架橋を行って架橋物を得る方法が挙げられる。二次架橋は必須ではないが、二次架橋を行うことにより、架橋物の機械特性、圧縮永久歪、その他の特性を安定化したり、向上させたりすることができる。
エラストマー組成物（１）の成形方法としては、圧縮成形法、射出成形法、押し出し成形法、カレンダー成形法、又は溶剤に溶かしてディッピング、コーティングして成形する方法等が挙げられる。
エラストマー組成物（１）の一次架橋方法としては、前記で挙げた架橋方法が挙げられる。一次架橋を加熱により行う場合、その加熱条件は、１００〜４００℃で数秒〜２４時間の範囲が好ましい。
エラストマー組成物（１）を成形した後に一次架橋させてもよく、エラストマー組成物（１）を架橋させた後に成形してもよい。エラストマー組成物（１）を加熱プレスする方法によって、エラストマー組成物（１）を成形すると同時に架橋することもできる。
二次架橋方法としては、前記で挙げた架橋方法が挙げられる。二次架橋を加熱により行う場合、その加熱条件は、１００〜３００℃で３０分間〜４８時間程度が好ましい。
【００７４】
＜作用効果＞
エラストマー組成物（１）は、ヨウ素原子を有すると共に、ＴＦＥに基づく構成単位およびＰに基づく構成単位を有する含フッ素弾性共重合体（ａ）と、水素原子の含有量が０．１質量％以下のパーフルオロエラストマー（ｂ）とを含有し、前記含フッ素弾性共重合体（ａ）と前記パーフルオロエラストマー（ｂ）との質量比［（ａ）／（ｂ）］が１／９９〜９９／１であることから、架橋反応性に優れる。また、その架橋物の耐熱性、圧縮永久歪特性および耐アルカリ性が優れる。
また、パーフルオロエラストマー（ｂ）は、性能に優れるものの比較的高価である。含フッ素弾性共重合体（ａ）を併用することで、パーフルオロエラストマー（ｂ）の優れた特性を保ちつつ、コストを低減できる。
【００７５】
≪第二の態様のエラストマー組成物≫
本発明の第二の態様のエラストマー組成物（以下、「エラストマー組成物（２）」とも記す）は、以下の含フッ素弾性共重合体（ａ）と含フッ素弾性共重合体（ｃ）とを含有する。
【００７６】
＜含フッ素弾性共重合体（ａ）＞
含フッ素弾性共重合体（ａ）は、エラストマー組成物（１）における含フッ素弾性共重合体（ａ）と同じであり、好ましい態様も同じである。
【００７７】
＜含フッ素弾性共重合体（ｃ）＞
含フッ素弾性共重合体（ｃ）は、ＨＦＰに基づく構成単位およびＶｄＦに基づく構成単位を有する含フッ素弾性共重合体（ただし含フッ素弾性共重合体（ａ）を除く）である。
なお、含フッ素弾性共重合体（ｃ）は、典型的には、Ｐに基づく構成単位を有しておらず、この点で含フッ素弾性共重合体（ａ）と区別される。
【００７８】
含フッ素弾性共重合体（ｃ）において、ＨＦＰに基づく構成単位とＶｄＦに基づく構成単位とのモル比［ＨＦＰに基づく構成単位／ＶｄＦに基づく構成単位］は、１５／８５〜５０／５０が好ましく、２０／８０〜６０／４０がより好ましく、２５／７５〜６５／３５がさらに好ましい。この範囲にあると、架橋物の機械的特性がより優れる。
ＨＦＰに基づく構成単位とＶｄＦに基づく構成単位との合計量は、含フッ素弾性共重合体（ｃ）を構成する全構成単位の合計に対し、９９モル％以上が好ましい。
【００７９】
含フッ素弾性共重合体（ｃ）は、必要に応じて、ＨＦＰおよびＶｄＦ以外の他の単量体（ｍ５）に基づく構成単位をさらに有していてもよい。
単量体（ｍ５）としては、ＨＦＰおよびＶｄＦと共重合可能なものであればよく、例えばＴＦＥ、ＣＴＦＥ、ＰＡＶＥ、フッ化ビニル、ペンタフルオロプロピレン、パーフルオロシクロブテン、（パーフルオロアルキル）エチレン類（例えばＣＨ２＝ＣＨＣＦ３、ＣＨ２＝ＣＨＣＦ２ＣＦ３、ＣＨ２＝ＣＨＣＦ２ＣＦ２ＣＦ３、ＣＨ２＝ＣＨＣＦ２ＣＦ２ＣＦ２ＣＦ３、ＣＨ２＝ＣＨＣＦ２ＣＦ２ＣＦ２ＣＦ２ＣＦ３等）等の含フッ素系単量体；Ｅ、イソブチレン、ペンテン等のα−オレフィン類、メチルビニルエーテル、エチルビニルエーテル、プロピルビニルエーテル、ブチルビニルエーテル等のビニルエーテル類、酢酸ビニル、プロピオン酸ビニル、酪酸ビニル、カプロン酸ビニル、カプリル酸ビニル等のビニルエステル類等の非フッ素系単量体；等が挙げられる。これらの単量体は１種を単独で用いてもよく２種以上を併用してもよい。ＰＡＶＥとしては、前記単量体（ｍ２）で挙げたものと同様のものが挙げられ、好ましい態様も同様である。
単量体（ｍ５）としては、上記のなかでも、ＴＦＥが好ましい。
【００８０】
単量体（ｍ５）は１種を単独で用いてもよく２種以上を併用してもよい。
含フッ素弾性共重合体（ｃ）が単量体（ｍ５）に基づく構成単位を有する場合、単量体（ｍ５）に基づく構成単位の含有量は、含フッ素弾性共重合体（ｃ）を構成する全構成単位の合計（１００モル％）に対し、０．０１〜１０モル％が好ましく、０．０１〜５モル％がより好ましく、０．０１〜１モル％が特に好ましい。
【００８１】
含フッ素弾性共重合体（ｃ）としては、下記（Ｚ１）〜（Ｚ２）のいずれかの組み合わせの構成単位からなる共重合体が好ましい。
（Ｚ１）：ＨＦＰに基づく構成単位と、ＶｄＦに基づく構成単位との組み合わせ。
（Ｚ２）：ＨＦＰに基づく構成単位と、ＶｄＦに基づく構成単位と、ＴＦＥに基づく構成単位との組み合わせ。
【００８２】
（Ｚ１）〜（Ｚ２）における共重合組成は下記のモル比であることが好ましい。
（Ｚ１）: ＨＦＰに基づく構成単位／ＶｄＦに基づく構成単位＝１５／８５〜５０／５０（モル比）。
（Ｚ２）：ＨＦＰに基づく構成単位／ＶｄＦに基づく構成単位／ＴＦＥに基づく構成単位＝２０〜３０／５０〜７０／５〜１５（モル比）。
【００８３】
含フッ素弾性共重合体（ｃ）のムーニー粘度は、１０〜２００が好ましく、２０〜１８０がより好ましく、３０〜１７０がさらに好ましい。ムーニー粘度がこの範囲にあると、加工性、架橋物の機械的物性等が良好である。
【００８４】
含フッ素弾性共重合体（ｃ）の貯蔵せん断弾性率Ｇ’は、１００〜６００ｋＰａが好ましく、１００〜５００ｋＰａがより好ましく、１００〜４００ｋＰａがさらに好ましい。貯蔵せん断弾性率Ｇ’がこの範囲内であると、加工性、架橋物の機械的物性等が良好である。
【００８５】
含フッ素弾性共重合体（ｃ）のＴｇは、１５℃以下が好ましく、−５０〜１０℃がより好ましく、−５０〜０℃がさらに好ましく、−５０〜−３℃が特に好ましい。Ｔｇが前記上限値以下であれば、低温特性がより優れる。
【００８６】
含フッ素弾性共重合体（ｃ）としては、市販のものを用いてもよく、公知の製造方法により製造したものを用いてもよい。
含フッ素弾性共重合体（ｃ）は、例えば、ラジカル重合開始剤の存在下、ＨＦＰと、ＶｄＦと、必要に応じて単量体（ｍ５）とを共重合する製造方法により製造できる。共重合は、連鎖移動剤の存在下で行ってもよい。
【００８７】
＜他の成分＞
エラストマー組成物（２）は、必要に応じて、本発明の効果を損なわない範囲で、前記含フッ素弾性共重合体（ａ）および前記含フッ素弾性共重合体（ｃ）以外の他の成分をさらに含有してもよい。
他の成分としては、例えば、前記含フッ素弾性共重合体（ａ）および前記含フッ素弾性共重合体（ｃ）以外の他のエラストマー、添加剤等が挙げられる。
【００８８】
他のエラストマーとしては、例えば、ＴＦＥに基づく構成単位およびＰ基づく構成単位を有し、ヨウ素原子を有しない含フッ素弾性共重合体、前述のパーフルオロエラストマー（ｂ）等が挙げられる。
添加剤としては、公知の添加剤を用いることができ、例えば有機過酸化物、架橋助剤、金属酸化物、着色顔料、充填剤、補強剤等が挙げられる。これらの添加剤の具体例はエラストマー組成物（１）で挙げたものと同様であり、好ましい態様も同様である。
【００８９】
＜配合比＞
エラストマー組成物（２）において、前記含フッ素弾性共重合体（ａ）と前記含フッ素弾性共重合体（ｃ）との質量比［（ａ）／（ｃ）］は、１／９９〜９９／１であり、１０／９０〜９０／１０が好ましく、７０／３０〜３０／７０がより好ましい。含フッ素弾性共重合体（ａ）の配合比が前記範囲の下限値以上であれば、架橋物の耐アルカリ性が優れる。含フッ素弾性共重合体（ｃ）の配合比が前記範囲の下限値以上であれば、架橋物の低温特性が優れる。
【００９０】
他のエラストマーの含有量は、前記含フッ素弾性共重合体（ａ）と前記含フッ素弾性共重合体（ｃ）との合計１００質量部に対して、０〜５０質量部が好ましい。
【００９１】
エラストマー組成物（２）が有機過酸化物を含有する場合、有機過酸化物の含有量は、前記含フッ素弾性共重合体（ａ）と前記含フッ素弾性共重合体（ｃ）との合計１００質量部に対して、０．３〜１０質量部が好ましく、０．３〜５質量部がより好ましく、０．５〜３質量部がさらに好ましい。有機過酸化物の含有量が上記範囲にあると、架橋速度が適切で、得られた架橋物の引張強さ、高温下での圧縮永久歪特性がより優れる。
【００９２】
エラストマー組成物（２）が架橋助剤を含有する場合、架橋助剤の含有量は、前記含フッ素弾性共重合体（ａ）と前記含フッ素弾性共重合体（ｃ）との合計１００質量部に対して、０．１〜２０質量部が好ましく、１〜１０質量部がより好ましい。架橋助剤の含有量が上記範囲にあると、架橋速度が適切で、得られた架橋物の引張強さ、高温下での圧縮永久歪特性がより優れる。
【００９３】
エラストマー組成物（２）が金属酸化物を含有する場合、金属酸化物の含有量は、前記含フッ素弾性共重合体（ａ）と前記含フッ素弾性共重合体（ｃ）との合計１００質量部に対して、０．１〜１０質量部が好ましく、０．５〜５質量部がより好ましい。
【００９４】
＜製造方法＞
エラストマー組成物（２）は、含フッ素弾性共重合体（ａ）と、含フッ素弾性共重合体（ｃ）と、必要に応じて他の成分を混合することにより製造できる。
各成分の混合は、例えば、ロール、ニーダー、バンバリーミキサー、押し出し機等の公知の混練装置を用いて行うことができる。
【００９５】
＜用途＞
エラストマー組成物（２）は、架橋させて架橋物とすることができる。
エラストマー組成物（２）の架橋方法としては、エラストマー組成物（１）の架橋方法と同様の方法が挙げられ、好ましい態様も同様である。
【００９６】
＜作用効果＞
エラストマー組成物（２）は、ヨウ素原子を有すると共に、ＴＦＥに基づく構成単位およびＰに基づく構成単位を有する含フッ素弾性共重合体（ａ）と、ＨＦＰに基づく構成単位およびＶｄＦに基づく構成単位を有する含フッ素弾性共重合体（ｃ）とを含有し、前記含フッ素弾性共重合体（ａ）と前記含フッ素弾性共重合体（ｃ）との質量比［（ａ）／（ｃ）］が１／９９〜９９／１であることから、その架橋物の低温特性および耐アルカリ性が優れる。
【実施例】
【００９７】
以下に実施例を挙げて本発明を具体的に説明するが、本発明はこれらに限定して解釈されない。下記の方法により含フッ素弾性共重合体の各物性を測定した。
【００９８】
・含フッ素弾性共重合体の共重合組成：
含フッ素弾性共重合体の共重合組成（各構成単位のモル比）は、１９Ｆ−核磁気共鳴（ＮＭＲ）分析、フッ素含有量分析、赤外吸収スペクトル分析により求めた。
【００９９】
・含フッ素弾性共重合体のヨウ素含有量：
含フッ素弾性共重合体中のヨウ素含有量は、ダイアインスツルメンツ社製の自動試料燃焼装置イオンクロマトグラフ用前処理装置ＡＱＦ−１００型とイオンクロマトグラフを組み合わせた装置で定量した。
【０１００】
・含フッ素弾性共重合体の貯蔵せん断弾性率Ｇ’：
Ａｌｐｈａ  Ｔｅｃｈｎｏｌｏｇｉｅｓ社製ＲＰＡ２０００を用いて、ＡＳＴＭ  Ｄ５２８９およびＤ６２０４に従い、温度１００℃、振幅０．５度、振動数５０回／分で測定した値を貯蔵せん断弾性率Ｇ’とした。
【０１０１】
・含フッ素弾性共重合体のムーニー粘度：
含フッ素弾性共重合体のムーニー粘度は、ＪＩＳ  Ｋ６３００−１：２０１３に準じて、直径３８．１ｍｍ、厚さ５．５４ｍｍのＬ型ローターを用い、１００℃で、予熱時間を１分間、ローター回転時間を４分間に設定して測定した。
【０１０２】
・含フッ素弾性共重合体のガラス転移温度（Ｔｇ）：
示差走査熱量計（セイコーインスツルメント社製ＤＳＣ２２０型）を用いて、１０±０．１ｍｇの含フッ素弾性共重合体を−５０℃から１０℃／分で１５０℃まで昇温させ、１０℃／分で−５０℃まで冷却させた際の吸熱ピーク変化の中心温度をガラス転移温度とした。
【０１０３】
後述の各例で用いた含フッ素弾性共重合体を以下に示す。
各含フッ素弾性共重合体における単量体の略称は以下のものを示す。
ＴＦＥ：テトラフルオロエチレン。
Ｐ：プロピレン。
Ｃ４ＤＶＥ：ＣＦ２＝ＣＦＯ（ＣＦ２）４ＯＣＦ＝ＣＦ２。
Ｃ３ＤＶＥ：ＣＦ２＝ＣＦＯ（ＣＦ２）３ＯＣＦ＝ＣＦ２。
ＨＦＰ：ヘキサフルオロプロピレン。
ＶｄＦ：フッ化ビニリデン。
【０１０４】
（含フッ素弾性共重合体（ａ））
・含フッ素弾性共重合体Ａ：
高分子鎖末端にヨウ素原子を有するＴＦＥ／Ｐ共重合体。ＴＦＥ／Ｐ＝５６／４４（モル比）、ヨウ素含有量０．３質量％、ムーニー粘度８０、Ｔｇ−３℃。国際公開第２００９／１１９２０２号の実施例１に従って合成した合成品。
・含フッ素弾性共重合体Ｂ：
高分子鎖末端にヨウ素原子を有するＴＦＥ／Ｐ／Ｃ４ＤＶＥ共重合体。ＴＦＥ／Ｐ／Ｃ４ＤＶＥ＝５６／４３．８／０．２（モル比）、ヨウ素含有量０．５質量％、ムーニー粘度９５、Ｔｇ−３℃。下記の製造例１で合成した合成品。
・含フッ素弾性共重合体Ｃ：
高分子鎖末端にヨウ素原子を有するＴＦＥ／Ｐ／Ｃ３ＤＶＥ共重合体。ＴＦＥ／Ｐ／Ｃ３ＤＶＥ＝５６／４３．８／０．２（モル比）、ヨウ素含有量０．５質量％、ムーニー粘度９５、Ｔｇ−３℃。下記の製造例２で合成した合成品。
【０１０５】
（含フッ素弾性共重合体（ｃ））
・含フッ素弾性共重合体Ｄ：
ＨＦＰ／ＶｄＦ共重合体。ムーニー粘度６６、Ｔｇ−２０．０℃、フッ素含有率６６質量％。
・含フッ素弾性共重合体Ｅ：
ＨＦＰ／ＶｄＦ／ＴＦＥ共重合体。ムーニー粘度８０、Ｔｇ−１４．０℃、フッ素含有率６９質量％。
【０１０６】
（パーフルオロエラストマー（ｂ））
・含フッ素弾性共重合体Ｆ：
高分子鎖末端にヨウ素原子を有するＴＦＥ／ＰＭＶＥ共重合体。ＴＦＥ／ＰＭＶＥ＝６９．０／３１．０（モル比）、ヨウ素含有量０．２質量％、貯蔵せん断弾性率Ｇ’５４０ｋＰａ。国際公開第２０１０／０８２６３３号の比較例１に従って合成した合成品。
・含フッ素弾性共重合体Ｇ：
高分子鎖末端にヨウ素原子を有するＴＦＥ／ＰＭＶＥ／Ｃ４ＤＶＥ共重合体。ＴＦＥ／ＰＭＶＥ／Ｃ４ＤＶＥ＝７６．０／２４．０／０．１（モル比）、ヨウ素含有量０．３質量％、貯蔵せん断弾性率Ｇ’６１４ｋＰａ。国際公開第２０１０／０８２６３３号の実施例１に従って合成した合成品。
【０１０７】
（その他）
・含フッ素弾性共重合体Ｈ：
ヨウ素原子を有しないＴＦＥ／Ｐ共重合体。ＴＦＥ／Ｐ＝５６／４４（モル比）。下記の製造例３で合成した合成品。
【０１０８】
（製造例１）
撹拌用アンカー翼を備えた内容積３２００ｍＬのステンレス鋼製の耐圧反応器の内部を脱気した後、該反応器に、イオン交換水の１５００ｇ、リン酸水素二ナトリウム１２水和物の５９ｇ、水酸化ナトリウムの０．７ｇ、ｔｅｒｔ−ブタノールの１９７ｇ、ラウリル硫酸ナトリウムの９ｇ、１，４−ジヨードパーフルオロブタンの９ｇ、Ｃ４ＤＶＥの１１．２ｇおよび過硫酸アンモニウムの６ｇを加えた。さらに、１００ｇのイオン交換水に０．４ｇのエチレンジアミン四酢酸二ナトリウム塩二水和物（以下、ＥＤＴＡと記す。）および０．３ｇの硫酸第一鉄７水和物を溶解させた水溶液を、反応器に加えた。このときの反応器内の水性媒体のｐＨは９．５であった。
ついで、２５℃で、ＴＦＥ／Ｐ＝８８／１２（モル比）の単量体混合ガスを、反応器の内圧が２．５０ＭＰａＧになるように圧入した（Ｇはゲージ圧であることを示す）。アンカー翼を３００ｒｐｍで回転させ、その後、水酸化ナトリウムでｐＨを１０．０に調整したヒドロキシメタンスルフィン酸ナトリウム２水和物（以下、ロンガリットと記す。）の２．５質量％水溶液（以下、ロンガリット２．５質量％水溶液と記す。）を反応器に加え、重合反応を開始させた。以降、ロンガリット２．５質量％水溶液を、高圧ポンプを用いて連続的に反応器に加えた。
ＴＦＥ／Ｐの単量体混合ガスの圧入量の総量が１０００ｇとなった時点で、ロンガリット２．５質量％水溶液の添加を停止し、反応器の内温を１０℃まで冷却し、重合反応を停止し、含フッ素弾性共重合体Ｂのラテックスを得た。ロンガリット２．５質量％水溶液の添加量は６８ｇであった。重合時間は６時間であった。
上記ラテックスに塩化カルシウムの５質量％水溶液を添加して、含フッ素弾性共重合体Ｂのラテックスを凝集し、含フッ素弾性共重合体Ｂを析出させた。含フッ素弾性共重合体Ｂをろ過により回収し、イオン交換水により洗浄して、白色の含フッ素弾性共重合体Ｂの９８０ｇを得た。
【０１０９】
（製造例２）
Ｃ４ＤＶＥを、Ｃ３ＤＶＥの９．８ｇに変更した以外は実施例１と同様にして、含フッ素弾性共重合体Ｃを得た。
【０１１０】
（製造例３）
国際公開第２００９／１１９２０２号の比較例２に従って、ヨウ素原子を有しないＴＦＥ／Ｐ共重合体（ＴＦＥ／Ｐ＝５６／４４（モル比））を得た。このＴＦＥ／Ｐ共重合体を、３００℃のオーブンを用いて１５時間熱処理して含フッ素弾性共重合体Ｈを得た。
得られた含フッ素弾性共重合体Ｈについて、特許第５１０９１５０号公報に記載の測定方法に従い、赤外吸収スペクトルを測定した。該赤外吸収スペクトルは、１６４０〜１７００ｃｍ−１に吸収ピークを有していた。この吸収ピークは、炭素−炭素不飽和結合に帰属される。熱処理前にはこの吸収ピークは観測されず、熱処理により炭素−炭素不飽和結合が形成されたことが確認された。炭素−炭素不飽和結合は、ヨウ素原子と同様に、架橋反応性を高めるものとされている。
【０１１１】
（実施例１）
含フッ素弾性共重合体Ａの５０質量部、含フッ素弾性共重合体Ｄの５０質量部、カーボンブラックの３０質量部、トリアリルイソシアヌレートの５質量部、および１，３−ビス（ｔｅｒｔ−ブチルパーオキシイソプロピル）ベンゼン（化薬アクゾ社製、商品名「パーカドックス１４」）の１質量部を２本ロールにより、室温下にて１０分間混練し、エラストマー組成物を得た。
得られたエラストマー組成物について、以下の手順で耐アルカリ性および低温特性を評価した。結果を表１に示す。
【０１１２】
［耐アルカリ性］
上記エラストマー組成物をプレス成型して、評価用のサンプル（１３ｍｍ×１３ｍｍ、厚さ１ｍｍの架橋物）を作製した。
上記サンプルを、サンプル瓶中で２０％ＮａＯＨ水溶液に浸漬させ、１００℃で１８０時間保持した後取り出し、体積測定および目視での観察を行った。体積測定結果から、浸漬前後での体積変化率を算出した。これらの結果から、以下の基準で耐アルカリ性を評価した。 
◎：体積変化率≦５％。
○：５％＜体積変化率≦４０％。
×：サンプルに着色、膨潤、及び収縮のいずれかの変化が見られた。
【０１１３】
［低温特性］
ＪＩＳ  Ｋ６２６１（２００６年）に準じ、上記エラストマー組成物をプレス成型して作製した試験片について、低温弾性回復試験（ＴＲ試験）を行い、ＴＲ１０を求めた。ＴＲ１０は、収縮率が１０％となる温度を示す。
求めたＴＲ１０から、以下の基準で低温特性を評価した。
◎：ＴＲ１０≦−１０℃。 
○：−１０℃＜ＴＲ１０≦−５℃。
×：−５℃＜ＴＲ１０。
【０１１４】
（実施例２〜７、比較例１〜４）
配合する含フッ素弾性共重合体の種類および配合量（質量部）を表１〜２に示すように変更した以外は実施例１と同様にして、エラストマー組成物を得た。
得られたエラストマー組成物について、実施例１と同様にして、耐アルカリ性および低温特性を評価した。結果を表１〜２に示す。
【０１１５】
【表１】
2017193682.tif 000002
【０１１６】
【表２】
2017193682.tif 000003
【０１１７】
上記の通り、実施例１〜７のエラストマー組成物の架橋物は、高温下での耐アルカリ性および低温特性に優れていた。
一方、エラストマーとして含フッ素弾性共重合体（ａ）を単独で用いた比較例１〜２のエラストマー組成物の架橋物は、低温特性に劣っていた。
エラストマーとして含フッ素弾性共重合体（ｃ）を単独で用いた比較例３〜４のエラストマー組成物の架橋物は、高温下での耐アルカリ性に劣っていた。
【０１１８】
（実施例８〜１５、比較例５〜７）
配合する含フッ素弾性共重合体の種類および配合量（質量部）を表３〜４に示すように変更した以外は実施例１と同様にして、エラストマー組成物を得た。
得られたエラストマー組成物について、実施例１と同様にして、耐アルカリ性を評価した。また、以下の手順で架橋特性（ＭＨ−ＭＬ、Ｔ９０）、物性（引張強さ、切断時伸び、Ｃ／Ｓ）、耐熱性を評価した。結果を表３〜４に示す。
【０１１９】
［架橋特性］
得られたエラストマー組成物について、架橋特性測定機（アルファーテクノロジーズ社製、商品名「ＲＰＡ２０００」）を用いて、１７０℃で１２分間、振幅３度の条件にて架橋特性（ＭＨ−ＭＬ、Ｔ９０）を測定した。
ＭＨはトルクの最大値を示し、ＭＬはトルクの最小値を示し、ＭＨ−ＭＬは架橋度を示す。ＭＨ−ＭＬはエラストマー組成物の架橋反応性の指標となり、ＭＨ−ＭＬの値が大きいほど、架橋反応性が優れることを示す。トルクの単位は、ｄＮ・ｍである。
Ｔ９０は、９０％架橋時間であり、架橋特性測定中に示す最大トルクの９０％に達するのに要する時間（分）を表す。Ｔ９０が小さいほど、架橋が速いことを示す。
【０１２０】
測定したＭＨ−ＭＬおよびＴ９０を以下の基準で評価した。
「ＭＨ−ＭＬの評価基準」
◎：６０ｄＮ・ｍ≦ＭＨ−ＭＬ。
○：３０ｄＮ・ｍ≦ＭＨ−ＭＬ＜６０ｄＮ・ｍ。
△：ＭＨ−ＭＬ＜３０ｄＮ・ｍ。
「Ｔ９０の評価基準」
◎：Ｔ９０＜４分。
○：４分≦Ｔ９０＜６分。
△：６分≦Ｔ９０。
【０１２１】
［物性］
上記エラストマー組成物を１３０℃×２０分の条件で加熱成形して厚さ１ｍｍのシート状の一次架橋物を得た。次いで、２５０℃×４時間の条件で二次架橋を実施し架橋物を得た。得られた架橋物を、ＪＩＳ  Ｋ６２５１（２００４年）に準じ、４号ダンベル形状に打ち抜いて試験片を得て、上島製作所社製試験機（製品名：クイックリーダー）を用いて、室温で引張試験を行い引張強さおよび切断時の伸びを測定した。
別途、上記エラストマー組成物について、ＪＩＳ  Ｋ６２６２（１９９７年）に準じ、２００℃で７２時間の圧縮永久歪試験を行い、圧縮永久歪率（Ｃ／Ｓ）を測定した。
【０１２２】
測定した引張強さ、伸びおよびＣ／Ｓを以下の基準で評価した。
「引張強さの評価基準」
◎：１８ＭＰａ≦引張強さ。
○：１０ＭＰａ≦引張強さ＜１８ＭＰａ。
△：引張強さ＜１０ＭＰａ。
「伸びの評価基準」
◎：３００％≦伸び。
○：１５０％≦伸び＜３００％。
△：伸び＜１５０％。
「Ｃ／Ｓの評価基準」
◎：Ｃ／Ｓ＜１５％。
○：１５％≦Ｃ／Ｓ＜４０％。
△：４０％≦Ｃ／Ｓ％。
【０１２３】
［耐熱性］
上記物性の評価において作製した試験片に対し、ＪＩＳ  Ｋ６２５７（２００３年）に準じ、２７０℃×１６８ｈｒの条件で熱老化試験を行った。試験後、各試験片について、前記の手順で物性（引張強さ、切断時伸び、Ｃ／Ｓ）を測定した。
熱老化試験前後の引張強さ、切断時伸び、Ｃ／Ｓそれぞれの測定値から、各物性の変化率（％）を求めた。
変化率＝｜熱老化試験後の測定値−熱老化試験前の測定値｜／熱老化試験前の測定値×１００
【０１２４】
測定した各物性の変化率を以下の基準で評価した。
「引張強さ変化率の評価基準」
◎：引張強さ変化率＜１０％。
○：１０％≦引張強さ変化率＜３０％。
△：３０％≦引張強さ変化率。
「伸び変化率の評価基準」
◎：伸び変化率＜１５０。
○：１５０％≦伸び変化率＜３００％。
△：３００％≦伸び変化率。
「Ｃ／Ｓ変化率の評価基準」
◎：Ｃ／Ｓ変化率＜６０％。
○：６０％≦Ｃ／Ｓ変化率＜８０％。
△：８０％≦Ｃ／Ｓ変化率。
【０１２５】
【表３】
2017193682.tif 000004
【０１２６】
【表４】
2017193682.tif 000005
【０１２７】
上記の通り、実施例８〜１５のエラストマー組成物は、架橋反応性に優れていた。また、その架橋物は、耐熱性、圧縮永久歪特性および高温下での耐アルカリ性に優れていた。
一方、エラストマーとして含フッ素弾性共重合体（ａ）を単独で用いた比較例５のエラストマー組成物の架橋物は、低温特性に劣っていた。
パーフルオロエラストマー（ｂ）と、ＴＦＥに基づく構成単位およびＰに基づく構成単位を有し、ヨウ素原子を有しない含フッ素弾性共重合体とを組み合わせた比較例６のエラストマー組成物は、Ｔ９０が低く、架橋反応性に劣っていた。また、圧縮永久歪特性、引張強さおよびそれらの特性の耐熱性が劣っていた。
パーフルオロエラストマー（ｂ）と含フッ素弾性共重合体（ｃ）とを組み合わせた比較例７のエラストマー組成物は、高温下での耐アルカリ性に劣っていた。